ШИХТА ДЛЯ ИЗГОТОВЛЕНИЯ ПЕНОСТЕКЛА
MIXTURE FOR MAKING FOAMED GLASS

Изобретение относится к области производства пеностекла, используемого в строительстве.
Известна шихта для изготовления пеностекла, содержащая, мас. %: молотый стеклобой 58,5-64,5; отходы обогащения апатито-нефелиновых руд 15,0-22,6; кварц 15,5-17,2; газообразователь 3,3-4,0 [1].
Задача изобретения состоит в расширении сырьевой базы для получения пеностекла.
Технический результат достигается тем, что шихта для изготовления пеностекла, содержащая молотый стеклобой и газообразователь, в качестве газообразователя включает шламовые отходы водоподготовки ТЭЦ, в состав которых входят, мас. %: гидроксид железа 5,0-10,0; гидроксиды кальция и магния 2,0-4,0; гипс 2,0-5,0; карбонат кальция - остальное, при соотношении компонентов, мас. %: молотый стеклобой 75,0-90,0; указанные отходы водоподготовки ТЭЦ 10,0-25,0.
В таблице приведены составы шихты для изготовления пеностекла.
Компоненты дозируют в требуемых количествах. Измельчение стеклобоя проводят до остатка не более 10% на сите №008. Измельченный стеклобой смешивают с отходами водоподготовки ТЭЦ. Термообработку полученной смеси проводят в металлических формах или на пластинчатом конвейере из жаростойких элементов или из металлической жаростойкой ленты в печи вспенивания при температуре 950-1100°C. Полученное пеностекло отжигают для снятия внутренних напряжений и охлаждают.
Источники информации
1. RU 2246457 C1, 2005.